(57)【要約】【課題】低坪量で、機械強度が強く、内部抵抗、内部短絡不良率、サイクル特性に優れたリチウムイオン二次電池用セパレータと、それを用いてなるリチウムイオン二次電池を提供することにある。【解決手段】フィブリル化した溶剤紡糸セルロース繊維を１０〜３０質量％、平均繊維径２．０〜３．５μｍの配向結晶化ポリエステル短繊維を４０〜５０質量％、平均繊維径５．０μｍ以下の未延伸バインダー用ポリエステル短繊維を３０〜４０質量％含有することを特徴とするリチウムイオン二次電池用セパレータとそれを用いてなるリチウムイオン二次電池。【選択図】なし【特許請求の範囲】
【請求項１】
フィブリル化した溶剤紡糸セルロース繊維と合成繊維とを含んでなるリチウムイオン二次電池用セパレータにおいて、フィブリル化した溶剤紡糸セルロース繊維を１０〜３０質量％、平均繊維径２．０〜３．５μｍの配向結晶化ポリエステル短繊維を４０〜５０質量％、平均繊維径５．０μｍ以下の未延伸バインダー用ポリエステル短繊維を３０〜４０質量％含有することを特徴とするリチウムイオン二次電池用セパレータ。
【請求項２】
坪量が７．０〜１０．０ｇ／ｍ２である請求項１に記載のリチウムイオン二次電池用セパレータ。
【請求項３】
厚さが１０．０〜１５．０μｍである請求項１又は２に記載のリチウムイオン二次電池用セパレータ。
【請求項４】
引張強度が４５０〜７００Ｎ／ｍである請求項１〜３のいずれかに記載のリチウムイオン二次電池用セパレータ。
【請求項５】
請求項１〜４のいずれかに記載のリチウムイオン二次電池用セパレータを用いてなるリチウムイオン二次電池。
【発明の詳細な説明】
【技術分野】
【０００１】
本発明は、リチウムイオン二次電池用セパレータ及びそれを用いてなるリチウムイオン二次電池に関する。
【背景技術】
【０００２】
近年の携帯電子機器の普及及びその高性能化に伴い、高エネルギー密度を有する二次電池が望まれている。この種の電池として、有機電解液（非水電解液）を使用するリチウムイオン二次電池が注目されてきた。このリチウムイオン二次電池の平均電圧は、アルカリ二次電池の約３倍の３．７Ｖであり、高エネルギー密度となるが、アルカリ二次電池のように水系の電解液を用いることができないため、十分な耐酸化還元性を有する非水電解液を用いている。
【０００３】
リチウムイオン二次電池用セパレータとしては、ポリオレフィンからなるフィルム状の多孔質フィルムが多く使用されているが（例えば、特許文献１参照）、電解液の保液性が低いため、イオン伝導性が低く、内部抵抗が高くなる問題があった。
【０００４】
また、リチウムイオン二次電池用セパレータとして、再生セルロース繊維の叩解物を主体とする紙製セパレータ（例えば、特許文献２参照）が提案されている。リチウムイオン二次電池においては、水分がわずかでも混入すると電池特性に悪影響を及ぼすことから、セパレータに含水分率の高い紙製セパレータを用いる場合、リチウムイオン二次電池製造の際に長時間の乾燥処理が必要となる。また、例えば、１０．０ｇ／ｍ２以下の低坪量にした場合、セパレータ強度が極端に弱くなるため、セパレータを低坪量にできない問題があった。
【０００５】
さらに、リチウムイオン二次電池用セパレータとして、合成繊維からなる不織布セパレータ（例えば、特許文献３〜５参照）についても提案されているが、これらのセパレータは電解液の保液性が低く、内部抵抗が高くなる問題や、セパレータの緻密性が不十分であるため、内部短絡不良率が高くなる、高レート特性や放電特性及びそのバラツキに劣るといった問題があった。
【０００６】
また、リチウムイオン二次電池用セパレータとして、フィブリル化耐熱性繊維、フィブリル化セルロース、非フィブリル化繊維からなるセパレータが提案されているが（例えば、特許文献６参照）、このセパレータでは、低坪量とした場合のセパレータ強度にまだ改善の余地があった。
【０００７】
また、リチウムイオンイオン二次電池用セパレータとして、変法濾水度が０〜２５０ｍｌの溶剤紡糸セルロースと合成繊維を含有する多孔性シートからなるセパレータが提案されている（例えば、特許文献７参照）。しかし、このセパレータでは、低抵抗で高容量化のために、低坪量で、低厚みとした場合、スリット作業や電池製造のハンドリングに必要な引張強度に改善の余地があった。
【先行技術文献】
【特許文献】
【０００８】
【特許文献１】特開２００２−１０５２３５号公報
【特許文献２】特許３６６１１０４号公報
【特許文献３】特開２００３−１２３７２８号公報
【特許文献４】特開２００７−３１７６７５号公報
【特許文献５】特開２００６−１９１９１号公報
【特許文献６】再公表ＷＯ２００５／１０１４３２号公報
【特許文献７】ＷＯ２０１２／００８５５９号公報
【発明の概要】
【発明が解決しようとする課題】
【０００９】
本発明は、上記実情を鑑みたものであって、低坪量で、機械強度が強く、内部抵抗、内部短絡不良率、サイクル特性に優れたリチウムイオン二次電池用セパレータと、それを用いてなるリチウムイオン二次電池を提供することにある。
【課題を解決するための手段】
【００１０】
上記課題を解決するために鋭意研究した結果、
（１）フィブリル化した溶剤紡糸セルロース繊維と合成繊維からなるリチウムイオン二次電池用セパレータにおいて、フィブリル化した溶剤紡糸セルロース繊維が１０〜３０質量％、平均繊維径２．０〜３．５μｍの配向結晶化ポリエステル短繊維が４０〜５０質量％、平均繊維径５．０μｍ以下の未延伸バインダー用ポリエステル短繊維が３０〜４０質量％含有することを特徴とするリチウムイオン二次電池用セパレータ、
（２）坪量が７．０〜１０．０ｇ／ｍ２である（１）に記載のリチウムイオン二次電池用セパレータ、
（３）厚さが１０．０〜１５．０μｍである（１）又は（２）に記載のリチウムイオン二次電池用セパレータ、
（４）引張強度が４５０〜７００Ｎ／ｍである（１）〜（３）のいずれかに記載のリチウムイオン二次電池用セパレータ、
（５）上記（１）〜（４）のいずれかに記載のリチウムイオン二次電池用セパレータを用いてなるリチウムイオン二次電池、
を見出した。
【発明の効果】
【００１１】
本発明のリチウムイオン二次電池用セパレータは、フィブリル化した溶剤紡糸セルロース繊維を１０〜３０質量％と平均繊維径２．０〜３．５μｍの配向結晶化ポリエステル短繊維を４０〜５０質量％と平均繊維径５．０μｍ以下の未延伸バインダー用ポリエステル短繊維を３０〜４０質量％を含有する。この特定の配合にすることにより、フィブリル化した溶剤紡糸セルロース繊維と細いポリエステル繊維が絡み合い、未延伸バインダー用ポリエステル短繊維で繊維ネットワークの交点を固定化することにより、低坪量でありながら、引張強度、特に突刺強度の機械的強度を高めることができる。その結果、セパレータとしてのハンドリング性や内部短絡不良を飛躍的に向上させることができる。また、リチウムイオン二次電池用セパレータをより緻密で、薄くすることができるため、内部抵抗を低く抑えることができ、放電特性やサイクル特性に優れたものとすることができる。
【発明を実施するための形態】
【００１２】
本発明におけるフィブリル化した溶剤紡糸セルロース繊維とは、従来のビスコースレーヨンや銅アンモニアレーヨンのように、セルロースを一旦セルロース誘導体に化学的に変換させたのち再度セルロースに戻す、いわゆる再生セルロース繊維と異なり、セルロースを化学的に変化させることなく、アミンオキサイドに溶解させた紡糸原液を水中に乾湿式紡糸してセルロースを析出させた繊維を指す。溶剤紡糸セルロース繊維は、天然セルロース繊維やバクテリアセルロース繊維、レーヨン繊維に比べ、繊維長軸方向に分子が高度に配列しているため、湿潤状態で摩擦等の機械的な力が加えられると、微細化しやすく、細くて長い微細繊維が生成する。この微細繊維間に電解液を強固に保持するため、天然セルロース繊維、バクテリアセルロース繊維、レーヨン繊維の微細化物に比べ、フィブリル化した溶剤紡糸セルロース繊維は、電解液の保液性に優れる。フィブリル化とは、フィルム状ではなく、主に繊維軸と平行な方向に非常に細かく分割された部分を有する繊維状で、少なくとも一部が繊維径１μｍ以下になっている繊維を指す。長さと巾のアスペクト比が約２０〜約１０００００の範囲にあることが好ましい。
【００１３】
本発明では、変法濾水度８０〜１３０ｍｌのフィブリル化した溶剤紡糸セルロース繊維を用いることが好ましい。フィブリル化した溶剤紡糸セルロース繊維の変法濾水度は、９０〜１２０ｍｌであることがより好ましく、９５〜１１５ｍｌであることがさらに好ましい。変法濾水度が１３０ｍｌより高いと、低坪量とした場合、セパレータの緻密性が不十分になり、内部短絡不良率が高くなる。一方、変法濾水度が８０ｍｌ未満であると、平均繊維長が短くなり、ポリエステル短繊維との絡みが低下するため、セパレータの機械強度が低下するようになる。
【００１４】
本発明における変法濾水度とは、ふるい板として線径０．１４ｍｍ、目開き０．１８ｍｍの８０メッシュ金網を用い、試料濃度０．１％にした以外はＪＩＳ  Ｐ８１２１に準拠して測定した値のことである。
【００１５】
溶剤紡糸セルロース繊維の場合、微細化が進むに従って、繊維長が短くなっていき、特に試料濃度が薄いと、繊維同士の絡みが少なくなり、繊維ネットワークが形成されにくくなるため、溶剤紡糸セルロース繊維自体がふるい板の穴をすり抜けてしまう。つまり、微細化した溶剤紡糸セルロースの場合は、ＪＩＳ  Ｐ８１２１の測定方法では正確な濾水度が計測できないのである。より詳細に説明すると、天然セルロース繊維は、微細化の程度が進むほど、繊維の幹から細かいフィブリルが多数裂けた状態になるため、フィブリルを介して繊維同士が絡みやすく、繊維ネットワークを形成しやすいのに対し、溶剤紡糸セルロース繊維は微細化処理によって繊維の長軸に平行に細かく分割されやすく、分割後の繊維１本１本における繊維径の均一性が高いため、平均繊維長が短くなるほど、繊維同士が絡みにくくなり、繊維ネットワークを形成しにくいと考えられる。そこで、本発明では、溶剤紡糸セルロース繊維の正確な濾水度を測定するために、ふるい板として線径０．１４ｍｍ、目開き０．１８ｍｍの８０メッシュ金網を用い、試料濃度０．１％にした以外はＪＩＳ  Ｐ８１２１に準拠して測定する変法濾水度を用いた。
【００１６】
フィブリル化した溶剤紡糸セルロース繊維を作製する方法としては、リファイナー、ビーター、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも２０ＭＰａの圧力差を与えて小径のオリフィスを通過させて高速度とし、これを衝突させて急減速することにより繊維に剪断力、切断力を加える高圧ホモジナイザー等が挙げられる。この中でも特にリファイナーが好ましい。
【００１７】
フィブリル化した溶剤紡糸セルロース繊維の長さ加重平均繊維長は０．７〜１．２５ｍｍが好ましく、０．８〜１．１ｍｍがより好ましく、０．９０〜１．０５ｍｍがさらに好ましい。繊維長が０．７ｍｍより短いと、セパレータの機械強度が低下する場合があり、１．２５ｍｍより長いと、繊維の緻密性が不十分となり、内部短絡不良率が高くなる場合がある。
【００１８】
本発明のリチウムイオン二次電池用セパレータは、フィブリル化した溶剤紡糸セルロース繊維を１０〜３０質量％含有する。フィブリル化した溶剤紡糸セルロース繊維の含有量は、２０〜３０質量％がより好ましい。フィブリル化した溶剤紡糸セルロース繊維の含有率が１０質量％未満の場合、低坪量とした場合、電解液の保液性が不十分で内部抵抗が高くなる場合や、セパレータの緻密性が不十分で、内部短絡不良率が高くなる。フィブリル化した溶剤紡糸セルロース繊維の含有率が３０質量％を超える場合、ポリエステル短繊維の含有量が減少するため、セパレータの機械強度が低下する。また、熱カレンダーによる厚さ調整において、フィブリル化した溶剤紡糸セルロースが空隙を埋めてしまい、保液性が低下するため、内部抵抗が高くなる。
【００１９】
本発明のリチウムイオン二次電池セパレータは、平均繊維径２．０〜３．５μｍの配向結晶化ポリエステル短繊維を４０〜５０質量％含有する。配向結晶化ポリエステル短繊維と未延伸バインダー用ポリエステル短繊維との接着性は高いため、例えば、１０ｇ／ｍ２以下の低坪量としても、セパレータの機械強度を高くできる。配向結晶化ポリエステル短繊維の含有量が４０質量％未満の場合、巻回工程に必要なセパレータの機械強度が不十分となる。一方、含有量が５０質量％を越えた場合、未延伸のバインダー用ポリエステル短繊維の含有量が減少するため、巻回工程に必要なセパレータの機械強度が不十分となる。
【００２０】
配向結晶化ポリエステル短繊維の平均繊維径は２．０〜３．５μｍである。単位面積当たりの繊維本数を増やし、緻密性を向上させるためには、できるだけ細い方が好ましいが、単繊維強度の点から、溶融紡糸し、延伸した繊維を使用することが好ましい。平均繊維径は２．０μｍ未満では溶融紡糸が難しく、繊維の入手が困難である。３．５μｍを越えた場合、緻密性が不十分となり、繊維本数が減るため、セパレータの機械強度が低下する。また、セパレータの厚さを薄くすると、最大細孔径が拡大し、内部短絡不良率が高くなる。
【００２１】
本発明のリチウムイオン二次電池セパレータは、平均繊維径５．０μｍ以下の未延伸バインダー用ポリエステル短繊維を３０〜４０質量％含有する。未延伸バインダー用ポリエステル短繊維の含有量が３０質量％未満の場合、フィブリル化した溶剤紡糸セルロース繊維とポリエステル短繊維の接着が甘くなり、セパレータの機械強度が低下する。含有量が４０質量％を越えた場合、未延伸バインダー用ポリエステル短繊維同士が皮膜化し、イオン伝導性が阻害されることで、内部抵抗が高くなり、放電特性が低くなる。
【００２２】
未延伸バインダー用ポリエステル短繊維の平均繊維径は５．０μｍ以下である。平均繊維径が５．０μｍを超えた場合、単位面積当たりの繊維本数が少なくなるため、フィブリル化した溶剤紡糸セルロースとポリエステル短繊維との接着が甘くなり、セパレータの強度が低下する。また、セパレータの厚さを薄くすると、最大細孔径が拡大し、内部短絡不良率が高くなる。一方、平均繊維径の下限としては３．０μｍであることが好ましい。平均繊維径が３．０μｍ未満とした場合、延伸倍率が高くなるため、ポリエステル繊維の結晶化が進み、バインダーとしての接着力が低下するため、繊維本数は増やすことができるが、セパレータの機械強度が低下する場合がある。本発明において、平均繊維径は、セパレータの走査型電子顕微鏡写真より、セパレータを形成する繊維の繊維径を計測し、無作為に選んだ１００本の平均値である。
【００２３】
配向結晶化ポリエステル短繊維と未延伸バインダー用ポリエステル短繊維の繊維長は１〜７ｍｍが好ましく、３〜５ｍｍがより好ましく、２〜３ｍｍがさらに好ましい。繊維長が１ｍｍより短いと、セパレータから脱落することがあり、７ｍｍより長いと、繊維がもつれてダマになることがあり、また、繊維本数が少なくなるため、緻密性が低下する場合がある。
【００２４】
本発明で用いる配向結晶化ポリエステル短繊維と未延伸バインダーポリエステル短繊維の樹脂としては、例えば、ポリエチレンテレフタレート系樹脂、ポリブチレンテレフタレート系樹脂、ポリトリメチレンテレフタレート系樹脂、ポリエチレンナフタレート系樹脂、ポリブチレンナフタレート系樹脂、ポリエチレンイソフタレート系樹脂、これらの誘導体等が挙げられる。これらの中でも、リチウムイオン二次電池用セパレータに使用する場合には、耐熱性と耐電解液性に優れているポリエチレンテレフタレート系樹脂が好ましい。
【００２５】
リチウムイオン二次電池用セパレータは、円網、長網、短網、傾斜型短網等の抄紙方式の中から１種の抄紙機方式を有する抄紙機、同種又は異種の２種以上の抄紙方式を組み合わせてなるコンビネーション抄紙機などを用いて抄紙する方法によって製造することができる。原料スラリーには、繊維原料の他に、必要に応じて、分散剤、増粘剤、無機填料、有機填料、消泡剤などを適宜添加することができ、５〜０．００１質量％程度の固形分濃度に原料スラリーを調製する。この原料スラリーをさらに所定濃度に希釈して抄紙し、乾燥する。抄紙して得られたリチウムイオン二次電池用セパレータは、必要に応じて、カレンダー処理、熱カレンダー処理、熱処理などが施される。本発明のリチウムイオン二次電池用セパレータは、平均繊維径が５．０μｍ以下の未延伸バインダー用ポリエステル短繊維を用いることから、熱カレンダー処理が施されることが好ましい。熱カレンダー処理では、金属ロールと金属ロールの間又は金属ロールと弾性ロールの間を通し、未延伸バインダー用ポリエステル短繊維が皮膜化しない温度（未延伸バインダー用ポリエステル短繊維の融点よりも２０℃以上低い温度）で加圧するのが好ましい。未延伸バインダー用ポリエステル短繊維が皮膜化すると、内部抵抗が高くなり、放電特性が低下することに加え、セパレータの機械強度が低下するため好ましくない。
【００２６】
リチウムイオン二次電池用セパレータの坪量は、５．０〜２０．０ｇ／ｍ２が好ましく、６．０〜１５．０ｇ／ｍ２がより好ましく、７．０〜１０．０ｇ／ｍ２がさらに好ましい。５．０ｇ／ｍ２未満では、十分な機械強度が得られない場合があり、正極と負極との間の絶縁性が不十分で、内部短絡不良率やサイクル特性が低下する場合がある。２０．０ｇ／ｍ２を超えると、リチウムイオン二次電池の内部抵抗が高くなる場合や、放電特性が低くなる場合がある。本発明のセパレータの坪量は、ＪＩＳ  Ｐ８１２４に準拠して測定した値である。
【００２７】
リチウムイオン二次電池用セパレータの厚さは、６．０〜３０．０μｍが好ましく、８．０〜２０．０μｍがより好ましく、１０．０〜１５．０μｍがさらに好ましい。６．０μｍ未満では、十分な機械強度が得られなかったり、正極と負極との間の絶縁性が不十分で、内部短絡不良率、サイクル特性が悪くなったりする場合がある。３０．０μｍより厚いと、リチウムイオン二次電池の内部抵抗が高くなり、放電特性が低くなる場合がある。なお、本発明のセパレータの厚さはＪＩＳ  Ｂ７５０２に規定された方法により測定した値、つまり、５Ｎ荷重時の外側マイクロメーターにより測定された値を意味する。
【００２８】
リチウムイオン二次電池用セパレータの引張強度は、４５０〜７００Ｎ／ｍであることが好ましく、５００〜６５０Ｎ／ｍであることがさらに好ましい。引張強度が４５０Ｎ／ｍ未満では、捲回作業時において内部短絡不良が発生しやくなる。引張強度が７００Ｎ／ｍを超えた場合、未延伸バインダー用ポリエステル短繊維の皮膜化が生じており、突刺強度が低下しやすく、内部抵抗が高くなることもあり、放電特性が低くなることがある。
【００２９】
リチウムイオン二次電池用セパレータの突刺強度は、０．８Ｎ以上であることが好ましい。フィブリル化した溶剤紡糸セルロース繊維が配向結晶化ポリエステル短繊維と絡み合い、未延伸バインダー用ポリエステル短繊維で接着し、繊維間結合を強めることにより、この突刺強度が達成することができる。突刺強度が０．８Ｎ未満では、捲回作業や捲回物を加熱プレスする際に内部短絡不良が発生しやすくなる。
【００３０】
リチウムイオン二次電池用セパレータの最大ポア径は、８．０μｍ以下であることが好ましい。フィブリル化した溶剤紡糸セルロース繊維を配合したことと、未延伸バインダー用ポリエステル短繊維が溶融することによって、このポア径を達成することができる。最大ポア径が８．０μｍを超えた場合では、リチウムイオン二次電池の内部短絡不良率やサイクル特性が低下する場合がある。
【００３１】
リチウムイオン二次電池用セパレータのインピーダンスは、電池を組んだ際の内部抵抗と相関があり、０．５Ω以下であることが好ましく、０．４５Ω以下であることがより好ましく、０．４Ω以下であることがさらに好ましい。０．４Ω以下であれば、放電特性やサイクル特性に優れる。０．５Ωを超えた場合、内部抵抗が高くなり、放電特性やサイクル特性が低下する場合がある。
【００３２】
リチウムイオン二次電池の負極活物質としては、黒鉛やコークスなどの炭素材料、金属リチウム、アルミニウム、シリカ、スズ、ニッケル、鉛から選ばれる１種以上の金属とリチウムとの合金、ＳｉＯ、ＳｎＯ、Ｆｅ２Ｏ３、ＷＯ２、Ｎｂ２Ｏ５、Ｌｉ４／３Ｔｉ５／３Ｏ４等の金属酸化物、Ｌｉ０．４ＣｏＮなどの窒化物が用いられる。充放電を繰り返した時に負極表面に金属リチウムが析出する「リチウムデンドライト」という現象が発生し、このリチウムデンドライトは徐々に成長し、セパレータを貫通して正極に達し、内部短絡の原因になることがある。本発明のリチウムイオン二次電池用セパレータは、このリチウムデンドライトが発生し難いチタン酸リチウムを負極活物質として用いたリチウムイオン二次電池に使用されても、内部短絡が発生しにくいという効果が得られる。
【００３３】
正極活物質としては、コバルト酸リチウム、マンガン酸リチウム、ニッケル酸リチウム、チタン酸リチウム、リチウムニッケルマンガン酸化物、リン酸鉄リチウムが用いられる。リン酸鉄リチウムは、さらに、マンガン、クロム、コバルト、銅、ニッケル、バナジウム、モリブデン、チタン、亜鉛、アルミニウム、ガリウム、マグネシウム、ホウ素、ニオブから選ばれる１種以上の金属との複合物でも良い。
【００３４】
リチウムイオン二次電池の電解液には、プロピレンカーボネート、エチレンカーボネート、ジメチルカーボネート、ジエチルカーボネート、ジメトキシエタン、ジメトキシメタン、これらの混合溶媒などの有機溶媒にリチウム塩を溶解させたものが用いられる。リチウム塩としては、六フッ化リン酸リチウム（ＬｉＰＦ６）や四フッ化ホウ酸リチウム（ＬｉＢＦ４）等が挙げられる。固体電解質としては、ポリエチレングリコールやその誘導体、ポリメタクリル酸誘導体、ポリシロキサンやその誘導体、ポリフッ化ビニリデンなどのゲル状ポリマーにリチウム塩を溶解させたものが用いられる。
【実施例】
【００３５】
以下、実施例により本発明をさらに詳しく説明するが、本発明は実施例に限定されるものではない。
【００３６】
実施例１
リファイナーを用いて、平均繊維径１０μｍ、繊維長４ｍｍの溶剤紡糸セルロース繊維を処理し、変法濾水度９７ｍｌのフィブリル化した溶剤紡糸セルロース繊維を１０質量％、平均繊維径２．４μｍ、繊維長３ｍｍの配向結晶化ポリエチレンテレフタレート（ＰＥＴ）短繊維を５０質量％、平均繊維径４．４μｍ、繊維長３ｍｍの未延伸バインダー用ポリエチレンテレフタレート（ＰＥＴ）短繊維４０質量％を一緒に混合し、パルパーの水中で離解させ、アジテーターによる撹拌のもと、均一な原料スラリー（０．３％濃度）を調製した。この原料スラリーを、１層目として傾斜型短網抄紙機で、２層目として円網抄紙機を用い、傾斜型短網と円網の坪量比を５０：５０として積層させ、湿潤シートを得て、ヤンキードライヤー温度１３０℃で乾燥した後、表面温度が１９５℃の金属ロールと弾性ルールによる熱カレンダー処理を施して、坪量８．２ｇ／ｍ２、厚さ１４．２μｍのリチウムイオン二次電池用セパレータを得た。
【００３７】
実施例２
変法濾水度９７ｍｌのフィブリル化した溶剤紡糸セルロース繊維を２０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量８．３ｇ／ｍ２、厚さ１３．６μｍのリチウムイオン二次電池用セパレータを得た。
【００３８】
実施例３
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量８．４ｇ／ｍ２、厚さ１３．７μｍのリチウムイオン二次電池用セパレータを得た。
【００３９】
実施例４
変法濾水度９７ｍｌのフィブリル化した溶剤紡糸セルロース繊維を２０質量％、平均繊維径３．２μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量８．３ｇ／ｍ２、厚さ１３．５μｍのリチウムイオン二次電池用セパレータを得た。
【００４０】
実施例５
リファイナーを用いて、平均繊維径１０μｍ、繊維長４ｍｍの溶剤紡糸セルロース繊維を処理し、変法濾水度１１３ｍｌのフィブリル化した溶剤紡糸セルロース繊維を２０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量８．４ｇ／ｍ２、厚さ１３．４μｍのリチウムイオン二次電池用セパレータを得た。
【００４１】
実施例６
変法濾水度９７ｍｌのフィブリル化した溶剤紡糸セルロース繊維を２０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量７．１ｇ／ｍ２、厚さ１１．６μｍのリチウムイオン二次電池用セパレータを得た。
【００４２】
実施例７
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量９．９ｇ／ｍ２、厚さ１５．０μｍのリチウムイオン二次電池用セパレータを得た。
【００４３】
実施例８
変法濾水度９７ｍｌのフィブリル化した溶剤紡糸セルロース繊維を２０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量７．０ｇ／ｍ２、厚さ１０．１μｍのリチウムイオン二次電池用セパレータを得た。
【００４４】
実施例９
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量７．５ｇ／ｍ２、厚さ１２．２μｍのリチウムイオン二次電池用セパレータを得た。
【００４５】
実施例１０
変法濾水度９７ｍｌのフィブリル化した溶剤紡糸セルロース繊維を１０質量％、平均繊維径２．４μｍ、繊維長３ｍｍの配向結晶化ＰＥＴ短繊維を５０質量％、平均繊維径４．４μｍ、繊維長３ｍｍの未延伸バインダー用ＰＥＴ短繊維４０質量％とした以外は、実施例１と同様な方法で、坪量９．０ｇ／ｍ２、厚さ１５．０μｍのリチウムイオン二次電池用セパレータを得た。
【００４６】
実施例１１
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量６．５ｇ／ｍ２、厚さ１０．６μｍのリチウムイオン二次電池用セパレータを得た。
【００４７】
実施例１２
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量１０．５ｇ／ｍ２、厚さ１５．０μｍのリチウムイオン二次電池用セパレータを得た。
【００４８】
実施例１３
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量７．２ｇ／ｍ２、厚さ９．８μｍのリチウムイオン二次電池用セパレータを得た。
【００４９】
実施例１４
変法濾水度９７ｍｌのフィブリル化した溶剤紡糸セルロース繊維を３０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維３０質量％とした以外は、実施例１と同様な方法で、坪量８．５ｇ／ｍ２、厚さ１５．５μｍのリチウムイオン二次電池用セパレータを得た。
【００５０】
実施例１５
変法濾水度９７ｍｌのフィブリル化した溶剤紡糸セルロース繊維を１０質量％、平均繊維径２．４μｍ、繊維長３ｍｍの配向結晶化ＰＥＴ短繊維を５０質量％、平均繊維径４．４μｍ、繊維長３ｍｍの未延伸バインダー用ＰＥＴ短繊維４０質量％とした以外は、実施例１と同様な方法で、坪量８．８ｇ／ｍ２、厚さ１３．１μｍのリチウムイオン二次電池用セパレータを得た。
【００５１】
比較例１
変法濾水度９７ｍｌのフィブリル化した溶剤紡糸セルロース繊維を３５質量％、平均繊維径２．４μｍ、繊維長３ｍｍの配向結晶化ＰＥＴ短繊維を３５質量％、平均繊維径４．４μｍ、繊維長３ｍｍの未延伸バインダー用ＰＥＴ短繊維３０質量％とした以外は、実施例１と同様な方法で、坪量８．４ｇ／ｍ２、厚さ１４．２μｍのリチウムイオン二次電池用セパレータを得た。
【００５２】
比較例２
変法濾水度９７ｍｌのフィブリル化した溶剤紡糸セルロース繊維を５質量％、平均繊維径２．４μｍ、繊維長３ｍｍの配向結晶化ＰＥＴ短繊維を５０質量％、平均繊維径４．４μｍ、繊維長３ｍｍの未延伸バインダー用ＰＥＴ短繊維４５質量％とした以外は、実施例１と同様な方法で、坪量８．２ｇ／ｍ２、厚さ１３．５μｍのリチウムイオン二次電池用セパレータを得た。
【００５３】
比較例３
変法濾水度９７ｍｌのフィブリル化した溶剤紡糸セルロース繊維を３０質量％、平均繊維径２．４μｍ、繊維長３ｍｍの配向結晶化ＰＥＴ短繊維を３０質量％、平均繊維径４．４μｍ、繊維長３ｍｍの未延伸バインダー用ＰＥＴ短繊維４０質量％とした以外は、実施例１と同様な方法で、坪量８．３ｇ／ｍ２、厚さ１３．５μｍのリチウムイオン二次電池用セパレータを得た。
【００５４】
比較例４
変法濾水度９７ｍｌのフィブリル化した溶剤紡糸セルロース繊維を１０質量％、平均繊維径２．４μｍ、繊維長３ｍｍの配向結晶化ＰＥＴ短繊維を６０質量％、平均繊維径４．４μｍ、繊維長３ｍｍの未延伸バインダー用ＰＥＴ短繊維３０質量％とした以外は、実施例１と同様な方法で、坪量８．２ｇ／ｍ２、厚さ１３．７μｍのリチウムイオン二次電池用セパレータを得た。
【００５５】
比較例５
変法濾水度９７ｍｌのフィブリル化した溶剤紡糸セルロース繊維を１０質量％、平均繊維径２．４μｍ、繊維長３ｍｍの配向結晶化ＰＥＴ短繊維を４０質量％、平均繊維径４．４μｍ、繊維長３ｍｍの未延伸バインダー用ＰＥＴ短繊維５０質量％とした以外は、実施例１と同様な方法で、坪量８．１ｇ／ｍ２、厚さ１３．５μｍのリチウムイオン二次電池用セパレータを得た。
【００５６】
比較例６
変法濾水度９７ｍｌのフィブリル化した溶剤紡糸セルロース繊維を３０質量％、平均繊維径２．４μｍ、繊維長３ｍｍの配向結晶化ＰＥＴ短繊維を５０質量％、平均繊維径４．４μｍ、繊維長３ｍｍの未延伸バインダー用ＰＥＴ短繊維２０質量％とした以外は、実施例１と同様な方法で、坪量８．２ｇ／ｍ２、厚さ１３．２μｍのリチウムイオン二次電池用セパレータを得た。
【００５７】
比較例７
変法濾水度９７ｍｌのフィブリル化した溶剤紡糸セルロース繊維を２０質量％、平均繊維径５．３μｍ、繊維長３ｍｍの配向結晶化ＰＥＴ短繊維を４０質量％、平均繊維径４．４μｍ、繊維長３ｍｍの未延伸バインダー用ＰＥＴ短繊維４０質量％とした以外は、実施例１と同様な方法で、坪量８．１ｇ／ｍ２、厚さ１３．５μｍのリチウムイオン二次電池用セパレータを得た。
【００５８】
比較例８
変法濾水度９７ｍｌのフィブリル化した溶剤紡糸セルロース繊維を２０質量％、平均繊維径２．４μｍ、繊維長３ｍｍの配向結晶化ＰＥＴ短繊維を４０質量％、平均繊維径６．５μｍ、繊維長３ｍｍの未延伸バインダー用ＰＥＴ短繊維４０質量％とした以外は、実施例１と同様な方法で、坪量８．３ｇ／ｍ２、厚さ１３．６μｍのリチウムイオン二次電池用セパレータを得た。
【００５９】
比較例９
変法濾水度９７ｍｌのフィブリル化した溶剤紡糸セルロース繊維を７０質量％、平均繊維径２．４μｍ、繊維長３ｍｍの配向結晶化ＰＥＴ短繊維を１５質量％、平均繊維径３．２μｍ、繊維長３ｍｍの配向結晶化ＰＥＴ短繊維を１５質量％とし、常温でカレンダー処理した以外は、実施例１と同様な方法で、坪量８．４ｇ／ｍ２、厚さ１３．１μｍのリチウムイオン二次電池用セパレータを得た。
【００６０】
比較例１０
平均繊維径２．４μｍ、繊維長３ｍｍの配向結晶化ＰＥＴ短繊維を４０質量％、平均繊維径３．２μｍ、繊維長３ｍｍの配向結晶化ＰＥＴ短繊維を２０質量％、平均繊維径４．４μｍ、繊維長３ｍｍの未延伸バインダー用ＰＥＴ短繊維４０質量％とした以外は、実施例１と同様な方法で、坪量８．０ｇ／ｍ２、厚さ１３．０μｍのリチウムイオン二次電池用セパレータを得た。
【００６１】
＜リチウムイオン二次電池＞
［負極の作製］
負極活物質として、平均粒子径０．７μｍ、Ｌｉ吸蔵電位が１．５５Ｖであるスピネル構造のＬｉ４Ｔｉ５Ｏ１２で表されるチタン酸リチウムを９５質量％、導電材としてアセチレンブラック２．５質量％と、ポリフッ化ビニリデン２．５質量％を混合し、これをＮ−メチル−２−ピロリドンに分散させたスラリーを調製し、厚さ１５μｍ、平均結晶粒子径３０μｍのアルミニウム箔の両面に塗布して圧延した後、１５０℃で２時間真空乾燥して、厚さ１００μｍのリチウムイオン二次電池用負極を作製し、これを負極とした。
【００６２】
［正極の作製］
正極活物質として、リチウムコバルト酸化物（ＬｉＣｏＯ2）粉末を９０質量％、アセチレンブラック３質量％、グラファイト３質量％及びポリフッ化ビニリデン４質量％を混合し、これをＮ−メチル−２−ピロリドンに分散させたスラリーを調製した。このスラリーを厚さ１５μｍ、平均結晶粒子３０μｍのアルミニウム箔からなる集電体の両面に塗布し、圧延した後、１５０℃で２時間真空乾燥して、厚さ１００μｍのリチウムイオン二次電池用正極を作製し、これを正極とした。
【００６３】
［リチウムイオン二次電池の作製］
正極及び負極の集電体に端子をそれぞれ接続し、正極、セパレータ、負極、セパレータの順番に積層した後、この積層物を正極、負極の端子がセパレータの長手方向に対して直角になるように捲回した。続いて、この捲回物を９０℃で加熱プレスすることにより、７０×１００ｍｍ、厚さ３．０ｍｍの寸法を持つ扁平状電極群を作成した。続いて、両面にポリエチレンフィルムが積層された厚さ４０μｍのアルミニウム箔から構成された厚さ０．１ｍｍのラミネートフィルムからなるパック（袋状外装材）を用意し、この袋状外装内に得られた電極群をその正極、負極の端子が外装材の開口部から外部に延出するように収納し、８０℃で２４時間真空乾燥を施した。次いで、前記の電極群を収納し、袋状外装材内に、電解液として、エチレンカーボネートとγ−ブチロラクトンの混合溶媒（体積比率２５：７５）に電解質として、１．５ｍｏｌ／Ｌの四フッ化ホウ酸リチウムを溶解したものを注入した後、袋状外装材の開口部をヒートシールにより完全密封し、リチウムイオン二次電池を作製した。
【００６４】
実施例及び比較例のセパレータ及びリチウムイオン二次電池について、下記評価を行い、結果を表１に示した。
【００６５】
［坪量］
ＪＩＳ  Ｐ８１２４に準拠して坪量を測定した。
【００６６】
［厚さ］
ＪＩＳ  Ｂ７５０２に規定された方法、つまり、５Ｎ荷重時の外側マイクロメーターにより、厚さを測定した。
【００６７】
［引張強度］
作製したセパレータについて、卓上型材料試験機（株式会社オリエンテック製、商品名ＳＴＡ−１１５０）を用いて、ＪＩＳ  Ｐ８１１３に準じて縦方向の引張強さを測定した。試験片のサイズは、縦方向２５０ｍｍ、幅５０ｍｍとし、２個のつかみ具の間隔を１００ｍｍ、引張速度を３００ｍｍ／ｍｉｎとした。
【００６８】
［突刺強度］
作製したセパレータについて、先端に曲率１．６の丸みをつけた直径１ｍｍの金属針を卓上型材料試験機（株式会社オリエンテック製、商品名ＳＴＡ−１１５０）に装着し、試料面に対して直角に１ｍｍ／ｓの一定速度で貫通するまで降ろした。この時の最大荷重（Ｎ）を計測し、突刺強度を測定した。
【００６９】
［最大ポア径］
作製したセパレータについて、ＰＭＩ社製パームポロメーターＣＦＰ−１５００Ａを用いて、ＪＩＳ  Ｋ３８３２、ＡＳＴＭ  Ｆ３１６−８６、ＡＳＴＭ  Ｅ１２９４−８９に準じて測定を行い、最大ポア径を測定した。
【００７０】
［インピーダンス］
作製したセパレータについて、電解液（１Ｍ−ＬｉＰＦ６／エチレンカーボネート（ＥＣ）＋ジエチルカーボネート（ＤＥＣ）＋ジメチルカーボネート（ＤＭＣ）（１：１：１、ｖｏｌ比））に浸した後、２つの略円筒形銅電極に挟み、ＬＣＲメーター（Ｉｎｓｔｅｃ社製、装置名：ＬＣＲ−８２１）を使用して、２００ｋＨｚにおける交流インピーダンスの抵抗成分を測定した。
【００７１】
［内部短絡不良率］
作製したセパレータをアルミニウム箔からなる電極間に介在して捲回することにより電極群を作製した後、電解液に含浸せずにテスターで電極間の導通を調べることによりショートの有無を確認した。短絡不良率は１００個の電極群を検査して全電極群数に対するショート個数から算出した。
【００７２】
［サイクル特性］
各リチウムイオン二次電池を４５℃環境下において、１Ｃレートで充放電サイクル試験を行い、１０００サイクル目の放電容量を測定し、初期サイクル時のそれに対する放電容量維持率として算出した。
【００７３】
【表１】
2015060702.tif 000002
【００７４】
表１に示した通り、実施例１〜１５のリチウムイオン二次電池用セパレータは、フィブリル化した溶剤紡糸セルロース繊維を１０〜３０質量％、平均繊維径２．０〜３．５μｍの配向結晶化ポリエステル短繊維を４０〜５０質量％、５μｍ以下の未延伸バインダー用ポリエステル短繊維を３０〜４０質量％を含有しているため、低坪量でありながらも、機械強度が強く、内部短絡不良が少ない。また、抵抗成分を表すインピーダンスが低く、サイクル特性に優れている。
【００７５】
実施例１〜５のリチウムイオン二次電池用セパレータは、８ｇ／ｍ２という低坪量である。フィブリル化した溶剤紡糸セルロースを１０〜３０質量％含有しているため、繊維同士が絡みやすく繊維ネットワークが形成されやすくなることから、低坪量であっても、セパレータの引張強度が強かった。特に、セパレータの突刺強度が、比較例１０のポリエステル系繊維のみから構成されたセパレータよりも強くなった。
【００７６】
一方、比較例１〜１０のリチウムイオン二次電池用セパレータも、８ｇ／ｍ２という低坪量である。比較例１と比較例２は、フィブリル化した溶剤紡糸セルロース繊維の含有量が１０〜３０質量％を外れた場合である。３０質量％を超えた比較例１では、機械強度の低下が著しく、内部短絡不良が発生した。また、１０質量％未満の比較例２では、最大ポア径が拡大するため、内部短絡不良が発生し、未延伸バインダー用ポリエステル短繊維が増加したため、抵抗成分のインピーダンスが高くなり、サイクル特性が低下した。
【００７７】
比較例３と比較例４は、配向結晶化ポリエステル短繊維の含有量が４０〜５０質量％を外れた場合である。５０質量％を超えた比較例４では、最大ポア径が拡大するため、内部短絡不良が発生した。一方、４０質量未満の比較例３では、機械強度が低下するため、内部短絡不良が発生した。
【００７８】
比較例５と比較例６は、未延伸バインダー用ポリエステル短繊維の含有量が３０〜４０質量％を外れた場合である。４０質量％を超えた比較例５では、最大ポア径が拡大するため、内部短絡不良が発生した。また、抵抗成分のインピーダンスが高くなり、サイクル特性が低下した。一方、３０質量未満の比較例６では、機械強度が低下するため、内部短絡不良が発生した。
【００７９】
比較例７は、配向結晶化ポリエステル短繊維の平均繊維径が３．５μｍを超えた場合であるが、機械強度が低下し、最大ポア径が拡大するため、内部短絡不良が発生した。平均繊維径が２．０μｍ未満の配向結晶化ポリエステル短繊維は、上市されていないため、評価はできなかった。
【００８０】
比較例８は、未延伸バインダー用ポリエステル短繊維の平均繊維径が５．０μｍを超えた場合であるが、未延伸バインダー用ポリエステル短繊維の繊維本数が減少するため、機械強度が低下し、最大ポア径も拡大したため、内部短絡不良が増加した。平均繊維径の太い未延伸バインダー用ポリエステル短繊維は、充放電サイクルの発熱で皮膜化が進むためか、サイクル特性が低下した。
【００８１】
比較例９は、未延伸バインダー用ポリエステル短繊維を含まない配合であるが、機械強度が極端に低く、内部短絡不良が増加した。
【００８２】
比較例１０は、フィブリル化した溶剤紡糸セルロース繊維を含まない配合であるが、最大細孔径が大きく、内部短絡不良が発生し、電解液の保持性能が低下するため、サイクル特性が低下した。
【００８３】
実施例１〜３の比較からから、フィブリル化した溶剤紡糸セルロースの配合量が増えるほど、機械強度はやや低下するが、抵抗成分を表すインピーダンスは低下しており、サイクル特性が向上した。実施例４のリチウムイオン二次電池用セパレータは、配向結晶化ポリエステル短繊維を少し太くした場合である。最大ポア径が拡大したが、内部短絡不良は発生せず、サイクル特性も良好であった。実施例５は、溶剤紡糸セルロースのフィブリル化を抑えた場合であるが、変法濾水度が１１３ｍｌであっても、内部短絡不良率やサイクル特性は良好であった。
【００８４】
実施例１〜１５を比較すると、坪量が７．０ｇ／ｍ２未満である実施例１１では、実施例１〜１０と比較して、機械強度が低下する傾向が見られ、内部短絡不良が見られた。坪量が１０．０ｇ／ｍ２を超えた実施例１２では、実施例１〜１０と比較して、抵抗成分を表すインピーダンスが上昇し、サイクル特性が低下した。厚さが１０．０μｍ未満の実施例１３では、実施例１〜１０と比較して、抵抗成分を表すインピーダンスが上昇し、サイクル特性が低下した。また、機械強度も低下し、内部短絡不良が発生した。厚さが１５．０μｍを超えた実施例１４では、実施例１〜１０と比較して、未延伸バインダー用ポリエステル短繊維の融着が甘くなったため、機械強度が低下し、内部短絡不良が発生した。引張強度が４５０Ｎ／ｍ未満である実施例１１及び１３では、実施例１〜１０と比較して、内部短絡不良が見られた。引張強度が７００Ｎ／ｍよりも大きくなった実施例１５では、実施例１〜１０と比較して、熱カレンダー処理のカレンダー圧を上げたために、突刺強度が低下し、内部短絡が発生した。また、抵抗成分を表すインピーダンスの上昇が発生し、サイクル特性が低下した。これらの結果から、坪量が７．０〜１０．０ｇ／ｍ２であること、厚さが１０．０〜１５．０μｍであること、引張強度が４５０〜７００Ｎ／ｍであることが好ましいことがわかる。
【産業上の利用可能性】
【００８５】
本発明の活用例としては、リチウムイオン二次電池用セパレータ、リチウムイオンポリマー二次電池用セパレータが好適である。